(57)【要約】【課題】  本発明は、ホログラムや金属蒸着の模様等が形成されたフィルムを葉書台紙にラミネートする圧着葉書の作製方法に関するものである。【解決手段】  本発明は、圧着葉書用フィルムとホログラムフィルムまたは蒸着フィルムとの接着強度が、１００ｇ／１５ｍｍ幅から３００ｇ／１５ｍｍ幅以上であり、かつ、接着剤の塗布量と接着剤に依存する固有の凝集力との積に等しいようにすることで、前記圧着葉書用フィルムを互いに折り畳み接着した際に、折り畳み部近傍の接着強度の低下を無くすことができた。【選択図】    図１
2007069370.tif 000002
【特許請求の範囲】
【請求項１】
葉書台紙と、前記葉書台紙のほぼ全面上に形成されたホログラムフィルムまたは蒸着フィルムと、前記ホログラムフィルムまたは蒸着フィルム上に設けられた接着剤と、前記接着剤により前記ホログラムフィルムまたは蒸着フィルムに接着されたヒートシール剤が塗布されている圧着葉書用フィルムと、がラミネートされている圧着葉書の作製方法において、
前記圧着葉書用フィルムと前記ホログラムフィルムまたは蒸着フィルムとの接着強度は、１００ｇ／１５ｍｍ幅以上であり、かつ、接着剤の塗布量と接着剤に依存する固有の凝集力との積に等しいことを特徴とする圧着葉書の作製方法。
【請求項２】
葉書台紙と、前記葉書台紙のほぼ全面上に形成されたホログラムフィルムまたは蒸着フィルムと、前記ホログラムフィルムまたは蒸着フィルム上に設けられた接着剤と、前記接着剤により前記ホログラムフィルムまたは蒸着フィルムに接着されたヒートシール剤が塗布されている圧着葉書用フィルムと、がラミネートされている圧着葉書の作製方法において、
前記圧着葉書用フィルムと前記ホログラムフィルムまたは蒸着フィルムとの接着強度は、前記圧着葉書用フィルムどうしの剥離強度より大きいことを特徴とする圧着葉書の作製方法。
【請求項３】
葉書台紙と、前記葉書台紙のほぼ全面上に形成されたホログラムフィルムまたは蒸着フィルムと、前記ホログラムフィルムまたは蒸着フィルム上に設けられた接着剤と、前記接着剤により前記ホログラムフィルムまたは蒸着フィルムに接着されたヒートシール剤が塗布されている圧着葉書用フィルムと、がラミネートされている圧着葉書の作製方法において、
前記圧着葉書用フィルムと前記ホログラムフィルムまたは蒸着フィルムとの接着強度は、１００ｇ／１５ｍｍ幅以上であり、かつ、接着剤の塗布量と接着剤に依存する固有の凝集力との積に等しく、
かつ、前記圧着葉書用フィルムと前記ホログラムフィルムまたは蒸着フィルムとの接着強度は、前記圧着葉書用フィルムどうしの剥離強度より大きいことを特徴とする圧着葉書の作製方法。
【請求項４】
前記葉書台紙に形成されたホログラムフィルムまたは蒸着フィルムの上には、オフセット印刷またはシルクスクリーン印刷が施されていることを特徴とする請求項１から請求項３のいずれか１項に記載された圧着葉書の作製方法。
【発明の詳細な説明】
【技術分野】
【０００１】
本発明は、葉書台紙、ホログラムや金属蒸着の模様等が形成されたフィルム、接着剤、前記接着剤を介して前記フィルム上に形成された圧着葉書用フィルムがラミネートされている圧着葉書の作製方法に関するものである。
【背景技術】
【０００２】
図２は従来の圧着葉書を説明するための図である。図２において、葉書台紙２１は、上部に絵柄または文字が印刷されている印刷層２２と、部分的に挿入された金属箔またはホログラム箔等の装飾箔２４と、前記装飾箔２４および印刷層２２の上部に形成された接着層２３と、前記葉書台紙２１および装飾箔２４に前記接着層２３により接着される熱可塑性フィルム２５とから構成されている。そして、前記葉書台紙２１は、図示のｔで示される折曲部から二つ折りされ、互いに接着される。前記熱可塑性フィルム２５は、互いに折り曲げられ、熱を掛けながら圧着すると、一旦剥がされた場合、二度と接着しないようになっている。
【０００３】
前記葉書台紙は、たとえば、特開平８−２６７９６４号公報に記載されている。
【特許文献１】特開平８−２６７９６４号公報
【発明の開示】
【発明が解決しようとする課題】
【０００４】
図３は従来例における熱可塑性フィルムの剥離し易い部分を示すための図である。図２に示された特開平８−２６７９６４号公報の「装飾箔を有する複層化葉書」は、装飾箔２４の大きさが葉書台紙２１に比較して小さいため、充分な接着層２３により、前記葉書台紙２１と熱可塑性フィルム２５との接着強度が充分にあり、互いに対向して接着している熱可塑性フィルム２５を剥がす際に、前記葉書台紙２１と熱可塑性フィルム２５との部分で剥がれることがなかった。しかし、前記熱可塑性フィルム２５を有する葉書は、前記装飾箔２４の大きさが葉書台紙２１と比較して大きくなると、折曲部ｔの上下部において、前記装飾箔２４と熱可塑性フィルム２５との接着強度が低下することが判った。
【０００５】
以上のように、本出願人は、実験の結果、ホログラムフィルムまたは蒸着フィルム等からなる装飾箔を葉書台紙のほぼ全面に挿入しても、折曲部の上下部における接着強度の低下を起こさない圧着葉書における圧着葉書用フィルムとホログラムフィルムまたは蒸着フィルムとの接着強度と、圧着葉書用フィルムどうしの剥離強度の関係を見い出した。本発明は、圧着葉書用フィルムとホログラムフィルムまたは蒸着フィルムとの接着強度と、圧着葉書用フィルムどうしの剥離強度との関係を規定した圧着葉書の作製方法を提供することを目的とする。
【課題を解決するための手段】
【０００６】
（第１発明）
第１発明の圧着葉書の作製方法は、葉書台紙と、前記葉書台紙のほぼ全面上に形成されたホログラムフィルムまたは蒸着フィルムと、前記ホログラムフィルムまたは蒸着フィルム上に設けられた接着剤と、前記接着剤により前記ホログラムフィルムまたは蒸着フィルムに接着されたヒートシール剤が塗布されている圧着葉書用フィルムと、がラミネートされている圧着葉書からなり、前記圧着葉書用フィルムと前記ホログラムフィルムまたは蒸着フィルムとの接着強度は、１００ｇ／１５ｍｍ幅以上であり、かつ、接着剤の塗布量と接着剤に依存する固有の凝集力との積に等しいことを特徴とする。
【０００７】
（第２発明）
第２発明の圧着葉書の作製方法は、葉書台紙と、前記葉書台紙のほぼ全面上に形成されたホログラムフィルムまたは蒸着フィルムと、前記ホログラムフィルムまたは蒸着フィルム上に設けられた接着剤と、前記接着剤により前記ホログラムフィルムまたは蒸着フィルムに接着されたヒートシール剤が塗布されている圧着葉書用フィルムと、がラミネートされている圧着葉書からなり、前記圧着葉書用フィルムと前記ホログラムフィルムまたは蒸着フィルムとの接着強度は、前記圧着葉書用フィルムどうしの剥離強度より大きいことを特徴とする。
【０００８】
（第３発明）
第３発明の圧着葉書の作製方法は、葉書台紙と、前記葉書台紙のほぼ全面上に形成されたホログラムフィルムまたは蒸着フィルムと、前記ホログラムフィルムまたは蒸着フィルム上に設けられた接着剤と、前記接着剤により前記ホログラムフィルムまたは蒸着フィルムに接着されたヒートシール剤が塗布されている圧着葉書用フィルムと、がラミネートされている圧着葉書からなり、前記圧着葉書用フィルムと前記ホログラムフィルムまたは蒸着フィルムとの接着強度は、１００ｇ／１５ｍｍ幅以上であり、かつ、接着剤の塗布量と接着剤に依存する固有の凝集力との積に等しく、かつ、前記圧着葉書用フィルムと前記ホログラムフィルムまたは蒸着フィルムとの接着強度は、前記圧着葉書用フィルムどうしの剥離強度より大きいことを特徴とする。
【０００９】
（第４発明）
第４発明の圧着葉書の作製方法は、第１発明から第３発明における葉書台紙に形成されたホログラムフィルムまたは蒸着フィルムの上には、オフセット印刷またはシルクスクリーン印刷が施されていることを特徴とする。
【発明の効果】
【００１０】
本発明によれば、葉書台紙のほぼ全面上にホログラムフィルムまたは蒸着フィルムが形成されているため、前記ホログラムフィルムまたは蒸着フィルムと圧着葉書用フィルムとの強度が低下して、圧着葉書用フィルムどうしの接着を剥がす際に、葉書台紙とホログラムフィルムまたは蒸着フィルムとの間で剥離が起こるという問題を無くすことができた。
【００１１】
本発明によれば、圧着葉書の作製方法により作製された圧着葉書は、ホログラムフィルムまたは蒸着フィルムと前記圧着葉書用フィルムとの間が剥離することなく、圧着葉書用フィルムどうしが剥離するようになる。
【００１２】
本発明によれば、圧着葉書用フィルムとホログラムフィルムまたは蒸着フィルムの接着強度、圧着葉書用フィルムどうしの剥離強度を特許請求の範囲に記載されているように規定することで、剥がれ易かった圧着葉書の折曲部における上下部の接着強度を向上させることができた。
【発明を実施するための最良の形態】
【００１３】
（第１発明）
第１発明の圧着葉書の作製方法は、葉書台紙と、前記葉書台紙のほぼ全面上に形成されたホログラムフィルムまたは蒸着フィルムと、前記ホログラムフィルムまたは蒸着フィルム上に設けられた接着剤と、前記接着剤により前記ホログラムフィルムまたは蒸着フィルムに接着されたヒートシール剤が塗布されている圧着葉書用フィルムとをラミネートするものである。特に、第１発明の圧着葉書の作製方法は、前記葉書台紙のほぼ全面上にホログラムフィルムまたは蒸着フィルムが形成されているため、前記ホログラムフィルムまたは蒸着フィルムと圧着葉書用フィルムとの接着強度が低下して、圧着葉書用フィルムどうしの接着を剥がす際に、前記圧着葉書用フィルムとホログラムフィルムまたは蒸着フィルムとの間で剥離が起こるという問題を無くすことができた。なお、前記葉書台紙は、必要に応じて、予め文字または模様が印刷されている。
【００１４】
第１発明の圧着葉書の作製方法は、前記圧着葉書用フィルムと前記ホログラムフィルムまたは蒸着フィルムとの接着強度が、１００ｇ／１５ｍｍ幅から３００〜５００ｇｇ／１５ｍｍ幅以上であり、かつ、接着剤の塗布量と接着剤に依存する固有の凝集力との積に等しいようにすることで、前記圧着葉書用フィルムを互いに折り畳み接着した際に、折り畳み部近傍の接着強度の低下を無くすことができた。なお、前記１００ｇ／１５ｍｍ幅は、初期であり、３００ｇ〜５００ｇ／１５ｍｍ幅は、１日以上が経過した安定期である。
【００１５】
（第２発明）
第２発明の圧着葉書の作製方法において、前記圧着葉書用フィルムと前記ホログラムフィルムまたは蒸着フィルムとの接着強度は、前記圧着葉書用フィルムどうしの剥離強度より大きくすることにより、前記圧着葉書用フィルム、前記ホログラムフィルムまたは蒸着フィルム、圧着葉書用フィルムの接着を程よい具合になるようにしている点で第１発明と異なっている。すなわち、前記圧着葉書の作製方法により作製された圧着葉書は、前記ホログラムフィルムまたは蒸着フィルムと前記圧着葉書用フィルムとの間が剥離することなく、圧着葉書用フィルムどうしが剥離するようになる。
【００１６】
（第３発明）
第３発明の圧着葉書の作製方法は、第１発明と第２発明を同時に達成されるような圧着葉書用フィルムとホログラムフィルムまたは蒸着フィルムとの接着強度、および圧着葉書用フィルムどうしの剥離強度からなっている点で、第１発明および第２発明と異なっている。
【００１７】
（第４発明）
第４発明の圧着葉書の作製方法は、第１発明から第３発明において、葉書台紙に形成されたホログラムフィルムまたは蒸着フィルムの上に、オフセット印刷またはシルクスクリーン印刷が施され、前記印刷により、前記ホログラムフィルムまたは蒸着フィルムに形成されている模様が部分的に見えなくなっている。
【実施例】
【００１８】
図１（イ）および（ロ）は本発明の実施例で、圧着葉書用フィルムが形成された葉書を説明するための模式図で、（イ）は葉書の断面図、（ロ）は葉書を折り曲げた状態の断面図である。図１（イ）において、葉書１０は、印刷層１２が形成された葉書台紙１１と、前記葉書台紙１１上のほぼ全面に形成されたホログラムフィルムまたは蒸着フィルム１３と、前記ホログラムフィルムまたは蒸着フィルム１３上に設けられた接着剤１４と、前記接着剤１４により、前記ホログラムフィルムまたは蒸着フィルム１３と接着する圧着葉書用フィルム１５とから構成されている。前記圧着葉書用フィルム１５は、互いに対向して熱を加えた状態で加圧することにより互いに接着し、一旦剥がした場合、再度接着しないようになっている。
【００１９】
図１（ロ）において、前記葉書１０は、図１（イ）で示す折曲部ｔで折り曲げ、圧着葉書用フィルム１５どうしを接着する。前記圧着葉書用フィルム１５とホログラムフィルムまたは蒸着フィルム１３との接着強度は、１００ｇ／１５ｍｍ幅から３００ｇ〜５００ｇ／１５ｍｍ幅程度が良いことが判った。前記１００ｇ／１５ｍｍ幅の接着強度は、接着の初期であり、１日以上が経過した安定期になると３００ｇ〜５００ｇ／１５ｍｍ幅の接着強度となる。
【００２０】
また、前記接着強度は、接着剤の塗布量と前記接着剤の固有の凝集力との積である。すなわち、接着剤の塗布量が少ない場合、前記接着剤の固有の凝集力の高いものを使用する必要がある。また、前記接着剤の塗布量が多い場合、前記接着剤の固有の凝集力の低いものでも良い。
【００２１】
前記圧着葉書用フィルム１５どうしを接着した際の剥離強度は、圧着葉書用フィルム１５とホログラムフィルムまたは蒸着フィルム１３との接着強度より弱くする必要がある。もし、前記圧着葉書用フィルム１５どうしを接着した際の剥離強度が圧着葉書用フィルム１５とホログラムフィルムまたは蒸着フィルム１３との接着強度より強い場合、前記圧着葉書用フィルム１５どうしが剥離せずに、不所望である圧着葉書用フィルム１５とホログラムフィルムまたは蒸着フィルム１３との間で剥離してしまい、印刷された部分を読むことができなくなる。
【００２２】
たとえば、本実施例の関係は、
圧着葉書用フィルムとホログラムフィルムまたは蒸着フィルムの接着強度（Ａ）＝Ｋ×塗布量（Ｂ）×固有の凝集力（Ｃ）
の関係が成り立ち、その実側値は、
接着強度（Ａ）＝１５０ｇ／１５ｍｍ
塗布量＝（Ｂ）３ｇ／ｍ2 
固有の凝集力（Ｃ）＝２．２×１０6 ｇ／ｃｍ2 （一定断面積当たりの材料の強度−ポリエステル系の接着剤）
Ｋ＝換算係数
であった。
【００２３】
また、圧着葉書用フィルムどうしの剥離強度（Ｄ）＝２０ｇ／１５ｍｍ
圧着葉書用フィルムとホログラムフィルムまたは蒸着フィルムの接着強度（Ａ）＝１５０ｇ／１５ｍｍで、（Ｄ）＜（Ａ）という関係が望ましいことが判った。
【産業上の利用可能性】
【００２４】
以上、本発明の実施例を詳述したが、本発明は、前記実施例に限定されるものではなく、特許請求の範囲に記載された事項を逸脱することがなければ、種々の設計変更を行うことが可能である。本実施例に記載されている圧着葉書用フィルム、ホログラムフィルムまたは蒸着フィルム、接着剤、葉書台紙、印刷等は、周知または公知のものを使用することができる。前記接着剤は、水性または油性のどちらでも良い。また、前記葉書台紙の上面は、印刷または模様がある場合と、ない場合がある。
【図面の簡単な説明】
【００２５】
【図１】（イ）および（ロ）は本発明の実施例で、圧着葉書用フィルムが形成された葉書を説明するための模式図で、（イ）は葉書の断面図、（ロ）は葉書を折り曲げた状態の断面図である。（実施例１）
【図２】従来の圧着葉書を説明するための図である。
【図３】従来例における熱可塑性フィルムの剥離し易い部分を示すための図である。
【符号の説明】
【００２６】
１０・・・葉書
１１・・・葉書台紙
１２・・・印刷層
１３・・・ホログラムフィルムまたは蒸着フィルム
１４・・・接着剤
１５・・・圧着葉書用フィルム
【図１】
2007069370.tif 000003
【図２】
2007069370.tif 000004
【図３】
2007069370.tif 000005